(57)【要約】【課題】互いに同種の電導性接合部材同士はもとより互いに異種の電導性接合部材同士であってもその接合を良好に行うことができ、しかも比較的低温で接合を行うことのできる接合体の製造方法及び接合体を提供することにある。【課題手段】表面に絶縁層３が形成された第１電導性接合部材１と、第２電導性接合部材２とを準備する。第１接合部材１の絶縁層３の表面に第２接合部材２を当接させるとともに、両接合部材１、２を加熱する。この加熱状態で、第１接合部材１と第２接合部材２とに直流電圧を印加する。これによって絶縁層３と第２接合部材２とを陽極接合して両接合部材１、２を一体化する。【選択図】      図１
2004179331.tif 000002
【特許請求の範囲】
【請求項１】
表面に絶縁層が形成された第１電導性接合部材と、第２電導性接合部材とを準備し、
前記第１接合部材の絶縁層の表面に前記第２接合部材を当接させるとともに、前記両接合部材を加熱した状態で、前記第１接合部材と前記第２接合部材とに電圧を印加することによって、前記絶縁層と前記第２接合部材とを陽極接合して前記両接合部材を一体化することを特徴とする接合体の製造方法。
【請求項２】
前記第１接合部材は、アルミニウム又はその合金からなり、前記絶縁層は、前記第１接合部材の表面に形成された陽極酸化層からなる請求項１項記載の接合体の製造方法。
【請求項３】
前記陽極酸化層に、イオン注入法により金属原子が注入されている請求項２記載の接合体の製造方法。
【請求項４】
前記金属原子は、Ｎａ、Ｌｉ、Ｇａ及びＧｅからなる群より選択される１種又は２種以上の金属原子からなる請求項３記載の接合体の製造方法。
【請求項５】
前記絶縁層は、前記第１接合部材の表面にスパッタリング法により堆積されたセラミックス層からなる請求項１記載の接合体の製造方法。
【請求項６】
前記絶縁層は、前記第１接合部材の表面にゾル−ゲル法により形成されたセラミックス層からなる請求項１記載の接合体の製造方法。
【請求項７】
表面に絶縁層が形成された第１電導性接合部材と、第２電導性接合部材とを備え、
前記絶縁層と前記第２接合部材とが陽極接合されることにより前記両接合部材が一体化されていることを特徴とする接合体。
【請求項８】
前記第１接合部材は、アルミニウム又はその合金からなり、前記絶縁層は、前記第１接合部材の表面に形成された陽極酸化層からなる請求項７項記載の接合体。
【請求項９】
前記陽極酸化層に、イオン注入法により金属原子が注入されている請求項８記載の接合体。
【請求項１０】
前記金属原子は、Ｎａ、Ｌｉ、Ｇａ及びＧｅからなる群より選択される１種又は２種以上の金属原子からなる請求項９記載の接合体。
【請求項１１】
前記絶縁層は、前記第１接合部材の表面にスパッタリング法により堆積されたセラミックス層からなる請求項７記載の接合体。
【請求項１２】
前記絶縁層は、前記第１接合部材の表面にゾル−ゲル法により形成されたセラミックス層からなる請求項７記載の接合体。
【発明の詳細な説明】
【０００１】
【発明の属する技術分野】
この発明は、電気・電子機器の部品等に用いられる接合体の製造方法及び接合体に関する。
【０００２】
【従来の技術】
金属材とガラス材とを接合する方法として、陽極接合が知られている（例えば、特許文献１、２及び３参照。）。
【０００３】
【特許文献１】
特開平７−２２６００号公報（第２−３頁、第２−３図）
【特許文献２】
特開平７−１３０５９２号公報（第４頁、第１図）
【特許文献３】
特開平７−３０７２６０号公報（第３頁、第１図）
【０００４】
この陽極接合は、接合温度が比較的低温であるため、熱歪みによる変形が少ないという特徴を有している。
【０００５】
而して、上記陽極接合では、互いに接合される２個の接合部材のうち一方はガラス材等の絶縁材でなければならない。したがって、金属材同士を接合する場合には、この陽極接合を用いることができず、溶融溶接が一般に用いられている。
【０００６】
【発明が解決しようとする課題】
しかしながら、この溶融溶接は、金属材をその融点を超える温度まで加熱して溶接を行うものであるため、熱歪みが大きく、高い寸法精度を有する接合体を得ることが困難であった。さらには、互いに異種の金属材同士を接合する場合も、接合が困難であった。
【０００７】
この発明は、上述した技術背景に鑑みてなされたもので、その目的は、２個の電導性接合部材を比較的低温で接合することができ、更に、２個の電導性接合部材が互いに同種の材料からなる場合はもとより、互いに異種の材料からなる場合であっても両者を強固に一体化することのできる接合体の製造方法及びこれにより得られた接合体を提供することにある。
【０００８】
【課題を解決するための手段】
本発明は以下の手段を提供する。
【０００９】
（１）表面に絶縁層が形成された第１電導性接合部材と、第２電導性接合部材とを準備し、前記第１接合部材の絶縁層の表面に前記第２接合部材を当接させるとともに、前記両接合部材を加熱した状態で、前記第１接合部材と前記第２接合部材とに電圧を印加することによって、前記絶縁層と前記第２接合部材とを陽極接合して前記両接合部材を一体化することを特徴とする接合体の製造方法。
【００１０】
（２）前記第１接合部材は、アルミニウム又はその合金からなり、前記絶縁層は、前記第１接合部材の表面に形成された陽極酸化層からなる前項１項記載の接合体の製造方法。
【００１１】
（３）前記陽極酸化層に、イオン注入法により金属原子が注入されている前項２記載の接合体の製造方法。
【００１２】
（４）前記金属原子は、Ｎａ、Ｌｉ、Ｇａ及びＧｅからなる群より選択される１種又は２種以上の金属原子からなる前項３記載の接合体の製造方法。
【００１３】
（５）前記絶縁層は、前記第１接合部材の表面にスパッタリング法により堆積されたセラミックス層からなる前項１記載の接合体の製造方法。
【００１４】
（６）前記絶縁層は、前記第１接合部材の表面にゾル−ゲル法により形成されたセラミックス層からなる前項１記載の接合体の製造方法。
【００１５】
（７）表面に絶縁層が形成された第１電導性接合部材と、第２電導性接合部材とを備え、前記絶縁層と前記第２接合部材とが陽極接合されることにより前記両接合部材が一体化されていることを特徴とする接合体。
【００１６】
（８）前記第１接合部材は、アルミニウム又はその合金からなり、前記絶縁層は、前記第１接合部材の表面に形成された陽極酸化層からなる前項７項記載の接合体。
【００１７】
（９）前記陽極酸化層に、イオン注入法により金属原子が注入されている前項８記載の接合体。
【００１８】
（１０）前記金属原子は、Ｎａ、Ｌｉ、Ｇａ及びＧｅからなる群より選択される１種又は２種以上の金属原子からなる前項９記載の接合体。
【００１９】
（１１）前記絶縁層は、前記第１接合部材の表面にスパッタリング法により堆積されたセラミックス層からなる前項７記載の接合体。
【００２０】
（１２）前記絶縁層は、前記第１接合部材の表面にゾル−ゲル法により形成されたセラミックス層からなる前項７記載の接合体。
【００２１】
次に、上記各項の発明を説明する。
【００２２】
（１）の発明では、第１電導性接合部材の表面には絶縁層が形成されているので、この絶縁層と第２電導性接合部材とを陽極接合することにより、第１接合部材と第２接合部材とを比較的低温で一体化できるようになる。そのため、接合時の熱歪みによる変形が減少する。さらに、第１接合部材と第２接合部材とが互いに同種の材料からなる場合であっても、あるいは互いに異種の材料からなる場合であっても、第１接合部材と第２接合部材とを強固に一体化することができる。
【００２３】
この発明において、電導性接合部材としては、例えば金属からなるものが用いられる。この場合において、接合部材としては、後述するようにアルミニウム又はその合金からなるものであっても良いし、ステンレス鋼等の鉄系材料からなるものであっても良いし、これら以外の金属からなるものであっても良い。
【００２４】
なお、この発明では、絶縁層は、２個の電導性接合部材のうちいずれか一方の接合部材の表面に形成されるものであるが、この明細書では、説明の便宜上、２個の電導性接合部材のうち、絶縁層が表面に形成された接合部材を「第１電導性接合部材」と呼び、他方の接合部材を「第２電導性接合部材」と呼ぶ。
【００２５】
（２）の発明では、第１接合部材がアルミニウム又はその合金からなり、さらに絶縁層がこの第１接合部材の表面に形成された陽極酸化層からなることにより、第１接合部材の表面に絶縁層を容易に且つ確実に形成することができる。また、この陽極酸化層がアンカー作用を奏し、その結果、第１接合部材と第２接合部材とが強固に一体化されるようになる。
【００２６】
（３）の発明では、陽極酸化層にイオン注入法により金属原子が注入されることにより、接合温度を低下させることができる。そのため、接合時の熱歪みによる変形を更に低減することができる。
【００２７】
（４）の発明では、金属原子がＮａ、Ｌｉ、Ｇａ及びＧｅからなる群より選択される１種又は２種以上の金属原子からなることにより、接合温度を確実に低下させることができる。そのため、接合時の熱歪みによる変形を確実に低減することができる。特に、金属原子はＬｉ、Ｇａ及びＧｅからなる群より選択される１種又は２種以上の金属原子からなることが望ましい。この場合には、接合温度を大幅に低下させることができる。
【００２８】
（５）及び（６）の発明では、第１接合部材と第２接合部材とを強固に一体化することができる。この（５）及び（６）の発明において、セラミックス層は、その組成や材質に限定されるものではなく、例えばガラス層であっても良い。
【００２９】
（７）の発明では、当該発明に係る接合体を製造する際に、上記（１）の発明と同様の作用を奏し得る。
【００３０】
（８）の発明では、当該発明に係る接合体を製造する際に、上記（２）の発明と同様の作用を奏し得る。
【００３１】
（９）の発明では、当該発明に係る接合体を製造する際に、上記（３）の発明と同様の作用を奏し得る。
【００３２】
（１０）の発明では、当該発明に係る接合体を製造する際に、上記（４）の発明と同様の作用を奏し得る。
【００３３】
（１１）及び（１２）の発明では、それぞれの発明に係る接合体を製造する際に、上記（５）及び（６）の発明と同様の作用をそれぞれ奏し得る。この（１１）及び（１２）の発明において、セラミックス層は、その組成や材質に限定されるものではなく、例えばガラス層であっても良い。
【００３４】
【発明の実施の形態】
次に、この発明の好ましい実施形態について図面を参照して説明する。
【００３５】
図１は、この発明の一実施形態に係る接合体の製造途中の状態を示す断面図である。同図において、（１）は第１電導性接合部材、（２）は第２電導性接合部材である。前記第１接合部材（１）の端部の表面には、絶縁層（３）が形成されている。
【００３６】
前記第１電導性接合部材（１）は、例えば金属からなるものであって、板状に形成されている。前記金属としては、アルミニウム又はその合金、鉄鋼（例えばステンレス鋼）、銅又はその合金、チタン又はその合金、マグネシウム又はその合金などが用いられる。
【００３７】
前記第２電導性接合部材（２）は、例えば金属からなるものであって、板状に形成されている。前記金属としては、第１接合部材（１）と同じく、アルミニウム又はその合金、鉄鋼（例えばステンレス鋼）、銅又はその合金、チタン又はその合金、マグネシウム又はその合金などが用いられる。
【００３８】
前記第１接合部材（１）と前記第２接合部材（２）とは、互いに同種の材料からなるものであっても良いし、互いに異種の材料からなるものであっても良い。
【００３９】
前記絶縁層（３）は、その形成方法や材質に限定されるものではないが、前記第１接合部材（１）の表面を陽極酸化することにより形成された陽極酸化層や、更に該陽極酸化層にイオン注入法により金属原子が注入されたもの、スパッタリング法により堆積されたセラミックス層、及び、ゾル−ゲル法により形成されたセラミックス層であることが望ましい。
【００４０】
前記絶縁層（３）の厚さは限定されるものではないが、１〜１００μｍ（特に望ましくは１０〜５０μｍ）の範囲に設定されるのが良い。
【００４１】
前記絶縁層（３）の形成方法を、該絶縁層（５）が陽極酸化層からなる場合について具体的に説明すると、次のとおりである。第１接合部材（１）が例えばアルミニウム又はその合金からなる場合には、前記絶縁層（３）としての陽極酸化層は、第１接合部材（１）を硫酸、シュウ酸、クロム酸又はこれらの混酸等の所定の酸が入った電解浴中で陽極酸化することにより、第１接合部材（１）の表面に形成される。このように、前記絶縁層（３）が陽極酸化層からなることにより、第１接合部材（１）の表面に絶縁層を容易に且つ確実に形成することができる。さらに、陽極酸化層がアンカー作用を奏するようになり、もって第１接合部材（１）と第２接合部材（２）とが強固に一体化される。
【００４２】
また、この陽極酸化層に金属原子を注入するイオン注入法としては、公知のイオン注入法を適用可能である。例えば、市販されているイオン注入装置を用い、イオン化された金属原子を加速して陽極酸化層に打ち込む方法が適用される。注入される金属原子としては、例えば陽極酸化層の構成金属原子とは異なる種類の金属原子が用いられるが、この金属原子はＮａ、Ｌｉ、Ｇａ及びＧｅからなる群より選択される１種又は２種以上の金属原子からなることが望ましい。このような金属原子を陽極酸化層に注入することにより、接合温度を確実に低下させることができて、接合時の熱歪みによる変形を確実に低減することができる。特に、この金属原子は、Ｌｉ、Ｇａ及びＧｅからなる群より選択される１種又は２種以上の金属原子からなることが望ましい。この場合には、接合温度を大幅に低下させることができる。
【００４３】
前記絶縁層（３）がスパッタリング法により堆積されたセラミックス層からなる場合において、前記スパッタリング法としては公知の方法を適用可能である。
【００４４】
前記絶縁層（３）がゾル−ゲル法により形成されたセラミックス層である場合において、前記ゾル−ゲル方法としては公知の方法を適用可能である。これを簡単に説明すると、セラミックス層として例えば石英ガラス層をゾル−ゲル法により形成する場合には、テトラエトキシシラン（Ｓｉ（ＯＥｔ）４、ＴＥＯＳ）等のアルコキシドを原料とし、これを酸やアルカリの触媒下で加水分解してゾルとし、必要に応じてこの加水分解物にシリカ微粉末を添加する。次いで、これを第１接合部材（１）の表面にディッピング等により塗布する。そして、乾燥させたのち、所定温度（例えば７００〜１０００℃）で加熱することにより、第１接合部材（１）の表面に石英ガラス層を形成することができる。
【００４５】
なお、スパッタリング法により堆積されるセラミックス層、及びゾル−ゲル法により形成されるセラミックス層は、いずれも、その組成や材質に限定されるものではなく、例えばガラス層が用いられる。このガラス層としては、ソーダ石灰ガラス、リチウムガラス、石英ガラス、擬石英ガラス又はホウケイ酸ガラスの組成を有するガラス層か、あるいはこれらに類似する組成を有するガラス層が好適である。
【００４６】
次に、上記の両接合部材（１）（２）を用いた接合体の製造方法について説明する。
【００４７】
まず、同図に示すように、第１接合部材（１）の絶縁層（３）の表面に第２接合部材（２）の端部を重合せ状に当接させる。また、直流電源（５）の負の電極を第１接合部材（１）に、正の電極を第２接合部材（２）にそれぞれ電気的に接続する。
【００４８】
次いで、この当接状態のままで、両接合部材（１）（２）を真空加熱炉等の任意の加熱炉（図示せず）で加熱する。この加熱温度が接合温度となる。この加熱温度（即ち接合温度）は、第１接合部材（１）、第２接合部材（２）及び絶縁層（３）がいずれも溶融しない温度（即ち、三者のいずれの融点よりも低い温度）に設定される。例えば、この加熱温度は１００〜５００℃（特に望ましくは２５０〜４００℃）の範囲に設定されるのが好適である。この範囲は、第１接合部材（１）がアルミニウム又はその合金からなり、且つ第２接合部材（２）がアルミニウム又はその合金からなるかあるいはステンレス鋼からなる場合に、特に好適である。また、加熱雰囲気は真空又は不活性ガス雰囲気であることが望ましい。
【００４９】
この加熱状態で、第１接合部材（１）と第２接合部材（２）とに直流電源（５）によって直流電圧を印加して、第１接合部材（１）と第２接合部材（２）との間に電位差を生じさせる。このとき、第１接合部材（１）には負の電位が印加され、第２接合部材（２）には正の電位が印加される。この印加電圧（即ち両接合部材（１）（２）間の電位差）が接合電圧となる。この印加電圧（即ち接合電圧）は１００〜１０００Ｖ（特に望ましくは１００〜５００Ｖ）の範囲に設定されることが好適である。この範囲は、第１接合部材（１）がアルミニウム又はその合金からなり、且つ第２接合部材（２）がアルミニウム又はその合金からなるかあるいはステンレス鋼からなる場合に、特に好適である。
【００５０】
このように電圧を印加することにより、絶縁層（３）と第２接合部材（２）とを陽極接合し、これによって第１接合部材（１）と第２接合部材（２）とが一体化される。次いで、両接合部材（１）（２）を冷却し、もって所望する接合体を得る。
【００５１】
而して、この実施形態においては、絶縁層（３）と第２接合部材（２）との陽極接合は、その特徴として酸素イオンや水酸化イオンの泳動を利用して行われるものであり、第１接合部材（１）と第２接合部材（２）との間に電位差を生じさせたり、及び／又は温度を上昇させたりすることによって、移動度を向上させている。
【００５２】
この実施形態において、加熱温度（接合温度）が上述した好適温度範囲よりも低い場合には、移動度が小さく電位差が大きくなってしまい、絶縁破壊を生じる虞がある。一方、加熱温度（接合温度）が上述した好適温度範囲よりも高い場合には、移動度が大きくなり、やはり絶縁破壊を生じたり、材料自体が劣化（特に雰囲気中の酸素による酸化）し易くなる。したがって、加熱温度（接合温度）や印加電圧（接合電圧）は所定範囲に設定するのが望ましい。
【００５３】
以上でこの発明の好ましい実施形態について説明したが、この発明は、上記実施形態に示すものに限定されるものではなく、様々に設定変更可能であることは言うまでもない。
【００５４】
【実施例】
次に、この発明の具体的実施例を示す。
【００５５】
＜実施例１〜６＞
第１接合部材（１）、その絶縁層（３）及び第２接合部材（２）として、表１に示した構成のものを準備した。各接合部材（１）（２）の幅は１０ｍｍである。
【００５６】
【表１】
2004179331.tif 000003
【００５７】
第１接合部材（１）は、実施例１〜６ではいずれもアルミニウム合金（材質：Ａ６０６３）からなる。絶縁層（３）は、実施例１〜６ではいずれも第１接合部材（１）の表面をシュウ酸で陽極酸化した層、即ちシュウ酸陽極酸化層からなる。更に、実施例３〜６では、このシュウ酸陽極酸化層にイオン注入法によってそれぞれＮａ、Ｌｉ、Ｇａ及びＧｅが注入されている。
【００５８】
第２接合部材（２）は、実施例１ではアルミニウム合金（材質：Ａ６０６３）からなり、実施例２〜６ではステンレス鋼（材質：ＳＵＳ３０４）からなる。
【００５９】
このような第１接合部材（１）及び第２接合部材（２）を用いて、絶縁層（３）と第２接合部材（２）とを上述した接合手順により表１に示した接合温度及び接合電圧で陽極接合し、第１接合部材（１）と第２接合部材（２）とを一体化した。
【００６０】
表１に示すように、実施例１〜６では、いずれも４００℃以下の接合温度で第１接合部材（１）と第２接合部材（２）とを一体化することができ、したがって接合時の熱歪みによる変形を低減できることを確認し得た。特に、陽極酸化層にイオン注入法によってＬｉ、Ｇａ及びＧｅを注入した場合（実施例４〜６）には、いずれも３００℃以下の接合温度で両接合部材（１）（２）を一体化することができた。更にこれらの金属原子のうちＧａを注入した場合（実施例５）には、２５０℃の接合温度で両接合部材（１）（２）を一体化することができ、したがって接合時の熱歪みによる変形を大幅に低減できることを確認し得た。
【００６１】
次いで、こうして得られた実施例１〜６のそれぞれの接合体の接合性を評価するため、接合体について引張試験を行い、接合体の破断部位を調べた。この結果を表１に示す。
【００６２】
表１に示すように、接合体はいずれも第１接合部材（１）で破断（即ち母材破断）していた。したがって、第１接合部材（１）と第２接合部材（２）とが互いに同種の材料からなる場合（実施例１）はもとより、互いに異種の材料からなる場合（実施例２〜６）であっても、両者を強固に一体化することができ、優れた強度的信頼性を有する接合体を得ることができることを確認し得た。
【００６３】
＜実施例７及び８＞
第１接合部材（１）、その絶縁層（３）及び第２接合部材（２）として、表２に示した構成のものを準備した。各接合部材（１）（２）の幅は１０ｍｍである。
【００６４】
【表２】
2004179331.tif 000004
【００６５】
第１接合部材（１）は、実施例７及び８ではいずれもアルミニウム合金（材質：Ａ６０６３）からなる。絶縁層（３）は、実施例７ではスパッタリング法により第１接合部材（１）の表面に堆積されたガラス層からなる。このガラス層の組成（単位：質量％）はＳｉＯ２：７０、Ａｌ２Ｏ３：１、Ｎａ２Ｏ＋Ｋ２Ｏ：１６、ＣａＯ：１３である。一方、実施例８では、絶縁層（３）は、ゾル−ゲル法により第１接合部材（１）の表面に形成されたガラス層からなる。このガラス層は石英ガラス層であり、その組成は不純物としてＮａ、Ｋ２０ｐｐｍ、Ａｌ１００ｐｐｍを含み残部がＳｉＯ２である。この石英ガラス層は次のように形成された。まず、原料としてＴＥＯＳを酸性（ＨＣｌ）触媒下で加水分解してゾルとしたのち、この加水分解物にシリカ微粉末を添加した。次いで、これにアンモニア水を添加してそのｐＨ値を調整したのち、これを第１接合部材（１）の表面にディッピングにより塗布した。そして、乾燥させたのち、加熱することによって、第１接合部材（１）の表面に石英ガラス層を形成した。
【００６６】
第２接合部材（２）は、実施例７及び８ではいずれもステンレス鋼（材質：ＳＵＳ３０４）からなる。
【００６７】
このような第１接合部材（１）及び第２接合部材（２）を用いて、絶縁層（３）と第２接合部材（２）とを上述した接合手順により表２に示した接合温度及び接合電圧で陽極接合し、第１接合部材（１）と第２接合部材（２）とを一体化した。
【００６８】
表２に示すように、実施例７及び８ではいずれも３００℃の接合温度で第１接合部材（１）と第２接合部材（２）とを一体化することができ、したがって接合時の熱歪みによる変形を大幅に低減できることを確認し得た。
【００６９】
次いで、こうして得られた実施例７及び８のそれぞれの接合体の接合性を評価するため、接合体について引張試験を行い、接合体の破断部位を調べた。この結果を表２に示す。
【００７０】
表２に示すように、接合体はいずれも第１接合部材（１）で破断（即ち母材破断）しており、したがって第１接合部材（１）と第２接合部材（２）とが強固に一体化しており、優れた強度的信頼性を有していることを確認し得た。
【００７１】
【発明の効果】
上述の次第で、この発明は次の効果を奏する。
【００７２】
（１）の発明によれば、表面に絶縁層が形成された第１電導性接合部材と、第２電導性接合部材とを準備し、第１接合部材の絶縁層の表面に第２接合部材を当接させるとともに、両接合部材を加熱した状態で、第１接合部材と第２接合部材とに電圧を印加することによって、絶縁層と第２接合部材とを陽極接合して第１接合部材と第２接合部材とを一体化するものなので、比較的低温で接合を行うことができて、接合時の熱歪みによる変形を低減することができる。さらに、第１接合部材と第２接合部材とが互いに同種の材料からなる場合はもとより、互いに異種の材料からなる場合であっても、両者を強固に一体化することができる。
【００７３】
（２）の発明によれば、第１接合部材がアルミニウム又はその合金からなり、さらに絶縁層が第１接合部材の表面に形成された陽極酸化層からなるので、第１接合部材の表面に絶縁層を容易に且つ確実に形成することができる。更に、陽極酸化層がアンカー作用を奏するようになるため、第１接合部材と第２接合部材とを更に強固に一体化することができる。
【００７４】
（３）の発明によれば、陽極酸化層にイオン注入法により金属原子が注入されることにより、接合温度を低下させることができる。そのため、接合時の熱歪みによる変形を更に低減することができる。
【００７５】
（４）の発明によれば、金属原子が、Ｎａ、Ｌｉ、Ｇａ及びＧｅからなる群より選択される１種又は２種以上の金属原子からなることにより、接合温度を確実に低下させることができる。そのため、接合時の熱歪みによる変形を確実に低減することができる。
【００７６】
（５）及び（６）の発明によれば、第１接合部材と第２接合部材とを確実に強固に一体化することができる。
【００７７】
（７）の発明によれは、当該発明に係る接合体を製造する際に、上記（１）の発明と同様の効果を奏し得る。
【００７８】
（８）の発明によれば、当該発明に係る接合体を製造する際に、上記（２）の発明と同様の効果を奏し得る。
【００７９】
（９）の発明によれば、当該発明に係る接合体を製造する際に、上記（３）の発明と同様の効果を奏し得る。
【００８０】
（１０）の発明によれば、当該発明に係る接合体を製造する際に、上記（４）の発明と同様の効果を奏し得る。
【００８１】
（１１）及び（１２）の発明によれば、それぞれの発明に係る接合体を製造する際に、上記（５）及び（６）の発明と同様の効果をそれぞれ奏し得る。
【図面の簡単な説明】
【図１】この発明の一実施形態に係る接合体の製造途中の状態を示す断面図である。
【符号の説明】
１…第１電導性接合部材
２…第２電導性接合部材
３…絶縁層
【図１】
2004179331.tif 000005